КАУЧУКОВАЯ КОМПОЗИЦИЯ И ИСПОЛЬЗУЮЩАЯ ЕЕ ПНЕВМАТИЧЕСКАЯ ПОКРЫШКА

1. Каучуковая композиция, характеризующаяся примешиванием низкомолекулярного полимера (В) на основе сопряженного диена, характеризующегося наличием, по меньшей мере, одной функциональной группы, содержанием ароматического винильного соединения, меньшим, чем 5 мас.%, и средневесовой молекулярной массой, измеренной без обрыва цепи в результате модифицирования по методу гельпроникающей хроматографии и пересчитанной на полистирол, не меньшей, чем 2000, но меньшей, чем 150000, и наполнителя (С) к высокомолекулярному каучуковому компоненту (А), характеризующемуся средневесовой молекулярной массой, измеренной без обрыва цепи в результате модифицирования по методу гельпроникающей хроматографии и пересчитанной на полистирол, не меньшей, чем 150000.
2. Каучуковая композиция, полученная в результате примешивания низкомолекулярного полимера (В) на основе сопряженного диена, характеризующегося наличием, по меньшей мере, одной функциональной группы, содержанием ароматического винильного соединения, меньшим, чем 5 мас.%, и средневесовой молекулярной массой, измеренной без обрыва цепи в результате модифицирования по методу гельпроникающей хроматографии и пересчитанной на полистирол, не меньшей, чем 2000, но меньшей, чем 150000, к каучуковому компоненту (А), образованному, по меньшей мере, из одного материала, выбранного из натурального каучука и синтетических каучуков на диеновой основе, характеризующемуся средневесовой молекулярной массой, измеренной без обрыва цепи в результате модифицирования по методу гельпроникающей хроматографии и пересчитанной на полистирол, не меньшей, чем 150000, характеризующаяся включением полостей в каучуковую матрицу каучуковой композиции.
3. Каучуковая композиция по п.2, где низкомолекулярный полимер (В) на основе сопряженного диена характеризуется средневесовой молекулярной массой, измеренной без обрыва цепи в результате модифицирования по методу гельпроникающей хроматографии и пересчитанной на полистирол, находящейся в диапазоне от 2000 до 50000.
4. Каучуковая композиция по п.2, где низкомолекулярный полимер (В) на основе сопряженного диена характеризуется средневесовой молекулярной массой, измеренной без обрыва цепи в результате модифицирования по методу гельпроникающей хроматографии и пересчитанной на полистирол, не меньшей, чем 50000, но меньшей, чем 150000.
5. Каучуковая композиция по п.3, где экстрагируемость в хлороформе для случая экстрагирования в хлороформе в течение 48 ч по завершении вулканизации является не меньшей, чем 60 мас.% при расчете на совокупную массу примешанного низкомолекулярного полимера (В) на основе сопряженного диена.
6. Каучуковая композиция по п.4, где экстрагируемость в хлороформе для случая экстрагирования в хлороформе в течение 48 ч по завершении вулканизации является не меньшей, чем 60 мас.% при расчете на совокупную массу примешанного низкомолекулярного полимера (В) на основе сопряженного диена.
7. Каучуковая композиция по п.1 или 2, где низкомолекулярный полимер (В) на основе сопряженного диена включают в количестве от 1 до 60 мас.ч. при расчете на 100 мас.ч. каучукового компонента (А).
8. Каучуковая композиция по п.1 или 2, где низкомолекулярный полимер (В) на основе сопряженного диена в части, образованной сопряженным диеновым соединением, характеризуется содержанием винильных связей в диапазоне от 5 до 80 мас.%.
9. Каучуковая композиция по п.1 или 2, где низкомолекулярным полимером (В) на основе сопряженного диена являются бутадиеновый гомополимер или стирол-бутадиеновый сополимер.
10. Каучуковая композиция по п.1 или 2, где функциональной группой в низкомолекулярном полимере (В) на основе сопряженного диена является, по меньшей мере, та, которую выбирают из группы, состоящей из оловосодержащей функциональной группы, кремнийсодержащей функциональной группы и азотсодержащей функциональной группы.
11. Каучуковая композиция по п.10, где низкомолекулярным полимером (В) на основе сопряженного диена является полимер, который получают в результате модифицирования его активного центра полимеризации при использовании оловосодержащего соединения, кремнийсодержащего соединения или азотсодержащего соединения.
12. Каучуковая композиция по п.11, где оловосодержащее соединение или кремнийсодержащее соединение представляют собой модифицирующие агенты реакции обрыва цепи, представленные следующей формулой (I):
1
a
b
P ZX…, (I),
1
где R независимо выбирают из группы, состоящей из алкильной группы, содержащей атомы углерода в количестве от 1 до 20, циклоалкильной группы, содержащей атомы углерода в количестве от 3 до 20, арильной группы, содержащей атомы углерода в количестве от 6 до 20, и аралкильной группы, содержащей атомы углерода в количестве от 7 до 20; Z представляет собой олово или кремний; X независимо представляет собой хлор или бром; а равен 0-3, и b равен 1-4, при том условии, что а+b=4.
13. Каучуковая композиция по п.10, где азотсодержащую функциональную группу выбирают из группы, состоящей из замещенной аминогруппы, представленной следующей формулой (II):
,
2
где R независимо представляет собой алкильную группу, содержащую атомы углерода в количестве от 1 до 12, циклоалкильную группу или аралкильную группу, и циклической аминогруппы, представленной следующей формулой (III):
,
3
где R представляет собой алкиленовую группу, содержащую 3-16 метиленовых групп, замещенную алкиленовую группу, оксиалкиленовую группу или N-алкиламиноалкиленовую группу.
14. Каучуковая композиция по п.10, где кремнийсодержащей функциональной группой является функциональная группа, полученная из гидрокарбилоксисилана.
15. Каучуковая композиция по п.1, где низкомолекулярный полимер (В) на основе сопряженного диена характеризуется средневесовой молекулярной массой, измеренной без обрыва цепи в результате модифицирования по методу гельпроникающей хроматографии и пересчитанной на полистирол, не меньшей, чем 20000, но меньшей, чем 150000.
16. Каучуковая композиция по п.15, где низкомолекулярный полимер (В) на основе сопряженного диена характеризуется средневесовой молекулярной массой, измеренной без обрыва цепи в результате модифицирования по методу гельпроникающей хроматографии и пересчитанной на полистирол, находящейся в диапазоне от 50000 до 120000.
17. Каучуковая композиция по п.3, где низкомолекулярный полимер (В) на основе сопряженного диена характеризуется средневесовой молекулярной массой, измеренной без обрыва цепи в результате модифицирования по методу гельпроникающей хроматографии и пересчитанной на полистирол, находящейся в диапазоне от 2000 до 30000.
18. Каучуковая композиция по п.4, где низкомолекулярный полимер (В) на основе сопряженного диена характеризуется средневесовой молекулярной массой, измеренной без обрыва цепи в результате модифицирования по методу гельпроникающей хроматографии и пересчитанной на полистирол, находящейся в диапазоне от 50000 до 120000.
19. Каучуковая композиция по п.1 или 2, которая дополнительно содержит от 20 до 100 мас.ч. наполнителя (С) при расчете на 100 мас.ч. каучукового компонента (А).
20. Каучуковая композиция по п.19, которая содержит от 30 до 90 мас.ч. наполнителя (С) при расчете на 100 мас.ч. каучуковой композиции (А).
21. Каучуковая композиция по п.1 или 2, где наполнителем (С) являются технический углерод и/или диоксид кремния.
22. Каучуковая композиция по п.1 или 2, которая содержит не менее, чем 10 мас.ч. диоксида кремния при расчете на 100 мас.ч. каучукового компонента (А).
23. Каучуковая композиция по п.1, где каучуковый компонент (А) содержит, по меньшей мере, один материал, выбранный из группы, состоящей из сополимера (D) ароматического винильного соединения - сопряженного диенового соединения, полимера (Е) сопряженного диенового соединения и натурального каучука.
24. Каучуковая композиция по п.23, где сополимером (D) ароматического винильного соединения - сопряженного диенового соединения является стирол-бутадиеновый сополимер.
25. Каучуковая композиция по п.23, где полимером (Е) сопряженного диенового соединения является бутадиеновый гомополимер.
26. Каучуковая композиция по п.23, где каждый материал, выбираемый из сополимера (D) ароматического винильного соединения - сопряженного диенового соединения и полимера (Е) сопряженного диенового соединения, содержит, по меньшей мере, одну функциональную группу.
27. Каучуковая композиция по п.26, где функциональной группой в сополимере (D) ароматического винильного соединения - сопряженного диенового соединения и полимере (Е) сопряженного диенового соединения является, по меньшей мере, группа, которую выбирают из группы, состоящей из оловосодержащей функциональной группы, кремнийсодержащей функциональной группы и азотсодержащей функциональной группы.
28. Каучуковая композиция по п.1 или 2, где совокупное количество примешанных низкомолекулярного полимера (В) на основе сопряженного диена и пластификатора (F) находится в диапазоне от 5 до 80 мас.ч. при расчете на 100 мас.ч. каучукового компонента (А).
29. Каучуковая композиция по п.28, где совокупное количество примешанных низкомолекулярного полимера (В) на основе сопряженного диена и пластификатора (F) находится в диапазоне от 5 до 60 мас.ч. на 100 мас.ч. каучукового компонента (А).
30. Каучуковая композиция по п.28, где доля низкомолекулярного полимера (В) на основе сопряженного диена в совокупном количестве низкомолекулярного полимера (В) на основе сопряженного диена и пластификатора (F) составляет не меньше, чем 20 мас.%.
31. Каучуковая композиция по п.2, где доля полостей в каучуковой композиции составляет от 5 до 35%.
32. Каучуковая композиция по п.31, которая в каучуковом компоненте (А) дополнительно содержит пенообразователь (G).
33. Каучуковая композиция по п.32, которую получают в результате примешивания от 1 до 20 мас.ч. пенообразователя (G) при расчете на 100 мас.ч. каучукового компонента (А), а после этого вулканизации и вспенивания.
34. Каучуковая композиция по п.32, где пенообразователем (G) является, по меньшей мере, тот, который выбирают из группы, состоящей из азодикарбонамида, динитрозопентаметилентетраамина, азобисизобутилонитрила, толуолсульфонилгидразида и производного толуолсульфонилгидразида.
35. Каучуковая композиция по одному из пп.1-34, которая является каучуковой композицией, предназначенной для изготовления покрышки.
36. Пневматическая покрышка, отличающаяся использованием каучуковой композиции по п.35 в элементе покрышки.
37. Пневматическая покрышка по п.36, где элементом покрышки является, по меньшей мере, тот, который выбирают из группы, состоящей из протекторной части, боковинной части, части, образованной наполнительным шнуром закраины, части, образованной обрезиненным слоем каркаса покрышки, и армирующей каучуковой части для покрышки со спущенным давлением.
38. Пневматическая покрышка, отличающаяся использованием каучуковой композиции по п.36, по меньшей мере, в области контакта с грунтом протекторной части.
39. Пневматическая покрышка по п.38, которой является нешипованная покрышка.
40. Пневматическая покрышка по п.39, которой является нешипованная покрышка для пассажирского автомобиля.